【手続補正書】
【提出日】平成17年4月28日(2005.4.28)
【手続補正１】
【補正対象書類名】明細書
【補正対象項目名】特許請求の範囲
【補正方法】変更
【補正の内容】
【特許請求の範囲】
【請求項１】
組成物であって、重量基準で以下に示す組成：
（１）熱可塑性オレフィンであって、
（ａ）アイソタクチック指数が９０をこえる結晶性プロピレンホモポリマー約２０〜約７０％、又はエチレン及び／又はＣ4-8のα−オレフィンとの結晶性プロピレンコポリマーであって、プロピレン含量が８５％よりも大きく、アイソタクチック指数が８５よりも大きいコポリマー約２０〜約７０％、
（ｂ）無定形のエチレンコポリマーであって、（ｉ）エチレン／プロピレン、（ｉｉ）エチレン／ブテン−１、（ｉｉｉ）エチレン／オクテン−１及び（ｉｖ）それらの混合物からなる群より選ばれ、室温下でキシレンに可溶性であり、約３０〜約７０％のエチレンを含有するコポリマー約２０〜約７５％、及び、
（ｃ）半結晶性のエチレンコポリマーであって、（ｉ）エチレン／プロピレン、（ｉｉ）エチレン／ブテン−１、（ｉｉｉ）エチレン／オクテン−１及び（ｉｖ）それらの混合物からなる群より選ばれ、室温下でキシレンに不溶性であり、９０％をこえるエチレンを含有するコポリマー約２〜約３０％、を含む熱可塑性オレフィン、
（２）プロピレンポリマー材料であって、
（ａ）アイソタクチック指数が約８０〜約９９である結晶性プロピレンホモポリマー約１０％〜約５０％、又はアイソタクチック指数が８５をこえる結晶性コポリマーであって、（ｉ）プロピレン及びエチレンのコポリマー、（ｉｉ）プロピレン、エチレン及びＣＨ2＝ＣＨＲで示されるα−オレフィン（ＲはＣ2-8の直鎖又は分岐したアルキル基である）のコポリマー、及び（ｉｉｉ）プロピレン及び前記（ａ）（ｉｉ）で定義したα−オレフィンのコポリマーからなる群より選ばれ、約８５〜約９９％のプロピレンを含有し、かつアイソタクチック指数が８０をこえ、約９８までであるコポリマー約１０〜約５０％、
（ｂ）示差走査熱量測定（ＤＳＣ）による結晶化度が約２０〜約６０％である、半結晶性の、本質的には直鎖状のコポリマーであって、該コポリマーが、（ｉ）エチレン及びプロピレンのコポリマーであって、５０％をこえるエチレンを含有するコポリマー、（ｉｉ）エチレン、プロピレン及び前記（ａ）（ｉｉ）で定義したα−オレフィンのコポリマーであって、約１〜約１０％のα−オレフィン及び５０％をこえ９８％までのエチレン及びα−オレフィンの両者を含有するコポリマー、及び（ｉｉｉ）エチレン及び前記（ａ）（ｉｉ）で定義したα−オレフィンのコポリマーであって、５０％をこえ９８％までのα−オレフィンを含有するコポリマーからなる群より選ばれ、周囲温度下、キシレンに不溶性であるコポリマー約３〜約２０％、及び、
（ｃ）（ｉ）エチレン及びプロピレンのコポリマーであって、２０％〜４０％未満のエチレンを含有するコポリマー、（ｉｉ）エチレン、プロピレン及び前記（ａ）（ｉｉ）で定義したα−オレフィンのコポリマーであって、約１〜約１０％のα−オレフィンが存在し、存在するエチレン及びα−オレフィンの量が２０％〜４５％未満であるコポリマー、及び（ｉｉｉ）エチレン及び前記（ａ）（ｉｉ）で定義したα−オレフィンのコポリマーであって、２０％〜４５％未満のα−オレフィンを含有するコポリマーからなる群より選ばれ、周囲温度下、キシレンに可溶性であり、極限粘度数が約１．７〜約３．９ｄｌ／ｇであるコポリマー約４０〜約８０％、を含み、全プロピレンポリマー材料を基準とした、（２）（ｂ）及び（２）（ｃ）の総量が約６５％〜約８０％であり、（２）（ｂ）／（２）（ｃ）の重量比が０．４未満であり、（２）（ｂ）＋（２）（ｃ）におけるエチレン若しくはＣ4-8のα−オレフィン又はそれらの組み合わせの総含量が５０％未満であるプロピレンポリマー材料の熱可塑性オレフィン（１）１００部あたり少なくとも１５〜約５０部、及び、
（３）エチレンポリマー材料であって、
（ａ）１５ｍｇ ＫＯＨ／ｇ以上の酸価、約１０００〜約１００，０００の分子量Ｍn 及び約９２〜約１４０℃の融点を有する酸化ポリエチレンワックスの熱可塑性オレフィン１００部あたり約２．５〜約２０部、
（ｂ）エチレンホモポリマー又はエチレン及び少なくとも１種のα−オレフィンのコポリマー又はターポリマーであって、１２５，０００をこえる分子量Ｍn 及び０．５〜約１２５ｇ／１０分間のメルトインデックス（ＡＳＴＭ Ｄ−１２３８、２．１６ｋｇ、１９０℃）を有するポリマーの熱可塑性オレフィン１００部あたり約８部〜約１８部、及び、
（ｃ）（ａ）＋（ｂ）の混合物であって、（ａ）対（ｂ）が０．１〜０．９である混合物、
からなる群より選ばれるエチレンポリマー材料、
からなり、（２）＋（３）が熱可塑性オレフィン１００部あたり少なくとも２２．５部であることを特徴とする組成物。
【請求項２】
成分（１）（ａ）がプロピレン／エチレンランダムコポリマーであって、エチレン含量が約１〜約５％であるコポリマーである、請求項１記載の組成物。
【請求項３】
成分（２）（ａ）がプロピレン／エチレンランダムコポリマーである、請求項１記載の組成物。
【請求項４】
請求項１記載の組成物を含む成形品。
【請求項５】
請求項２記載の組成物を含む成形品。
【請求項６】
請求項３記載の組成物を含む成形品。
【請求項７】
組成物であって、重量基準で以下に示す組成：
（１）熱可塑性オレフィンであって、
（ａ）アイソタクチック指数が９０をこえる結晶性プロピレンホモポリマー約6０〜約9０％、又はエチレン及び／又はＣ4-8のα−オレフィンとの結晶性プロピレンコポリマーであって、プロピレン含量が８５％よりも大きく、アイソタクチック指数が８５よりも大きいコポリマー約６０〜約９０％、及び、
（ｂ）無定形のエチレンコポリマーであって、（ｉ）エチレン／プロピレン、（ｉｉ）エチレン／ブテン−１、（ｉｉｉ）エチレン／オクテン−１及び（ｉｖ）それらの混合物からなる群より選ばれ、室温下でキシレンに可溶性であり、約３０〜約７０％のエチレンを含有するコポリマー約１０〜約４０％、
を含む熱可塑性オレフィン、
（２）プロピレンポリマー材料であって、
（ａ）アイソタクチック指数が約８０〜約９９である結晶性プロピレンホモポリマー約１０％〜約５０％、又はアイソタクチック指数が８５をこえる結晶性コポリマーであって、（ｉ）プロピレン及びエチレンのコポリマー、（ｉｉ）プロピレン、エチレン及びＣＨ2＝ＣＨＲで示されるα−オレフィン（ＲはＣ2-8の直鎖又は分岐したアルキル基である）のコポリマー、及び（ｉｉｉ）プロピレン及び前記（ａ）（ｉｉ）で定義したα−オレフィンのコポリマーからなる群より選ばれ、約８５〜約９９％のプロピレンを含有し、かつアイソタクチック指数が８０をこえ、約９８までであるコポリマー約１０〜約５０％、
（ｂ）示差走査熱量測定（ＤＳＣ）による結晶化度が約２０〜約６０％である、半結晶性の、本質的には直鎖状のコポリマーであって、該コポリマーが、（ｉ）エチレン及びプロピレンのコポリマーであって、５０％をこえるエチレンを含有するコポリマー、（ｉｉ）エチレン、プロピレン及び前記（ａ）（ｉｉ）で定義したα−オレフィンのコポリマーであって、約１〜約１０％のα−オレフィン及び５０％をこえ９８％までのエチレン及びα−オレフィンの両者を含有するコポリマー、及び（ｉｉｉ）エチレン及び前記（ａ）（ｉｉ）で定義したα−オレフィンのコポリマーであって、５０％をこえ９８％までのα−オレフィンを含有するコポリマーからなる群より選ばれ、周囲温度下、キシレンに不溶性であるコポリマー約３〜約２０％、及び、
（ｃ）（ｉ）エチレン及びプロピレンのコポリマーであって、２０〜４０％未満のエチレンを含有するコポリマー、（ｉｉ）エチレン、プロピレン及び前記（ａ）（ｉｉ）で定義したα−オレフィンのコポリマーであって、約１〜約１０％のα−オレフィンが存在し、存在するエチレン及びα−オレフィンの量が２０〜４５％未満であるコポリマー、及び（ｉｉｉ）エチレン及び前記（ａ）（ｉｉ）で定義したα−オレフィンのコポリマーであって、２０〜４５％未満のα−オレフィンを含有するコポリマーからなる群より選ばれ、周囲温度下、キシレンに可溶性であり、極限粘度数が約１．７〜約３．９ｄｌ／ｇであるコポリマー約４０〜約８０％、
を含み、全プロピレンポリマー材料を基準とした、（２）（ｂ）及び（２）（ｃ）の総量が約６５〜約８０％であり、（２）（ｂ）／（２）（ｃ）の重量比が０．４未満であり、（２）（ｂ）＋（２）（ｃ）におけるエチレン若しくはＣ4-8のα−オレフィン又はそれらの組み合わせの総含量が５０％未満であるプロピレンポリマー材料の熱可塑性オレフィン（１）１００部あたり少なくとも１５〜約５０部、及び、
（３）エチレンポリマー材料であって、
（ａ）１５ｍｇ ＫＯＨ／ｇ以上の酸価、約１０００〜約１００，０００の分子量Ｍn 及び約９２〜約１４０℃の融点を有する酸化ポリエチレンワックスの熱可塑性オレフィン１００部あたり約２．５部〜約２０部、
（ｂ）エチレンホモポリマー又はエチレン及び少なくとも１種のα−オレフィンのコポリマー又はターポリマーであって、１２５，０００をこえる分子量Ｍn 及び０．５〜約１２５ｇ／１０分間のメルトインデックス（ＡＳＴＭ Ｄ−１２３８、２．１６ｋｇ、１９０℃）を有するポリマーの熱可塑性オレフィン１００部あたり約８〜約１８部、（ｃ）（ａ）＋（ｂ）の混合物であって、（ａ）対（ｂ）が０．１〜０．９である混合物、
からなる群より選ばれるエチレンポリマー材料、
からなり、（２）＋（３）が熱可塑性オレフィン１００部あたり少なくとも２２．５部であることを特徴とする組成物。
【請求項８】
請求項７記載の組成物を含む成形品。
【請求項９】
射出成形オレフィンポリマー物品であって、（ａ）連続的熱可塑性マトリックス層と、（ｂ）エラストマー分散層の個々の粒子であって、１００秒-1をこえる剪断速度に付されたとき、成形品表面から１０μｍ以内の距離における縦横比が約２〜約４であり、成形品表面から１０μｍをこえる距離における粒径が約０．２〜約０．５μｍである粒子とを含有することを特徴とする成形品。
【請求項１０】
（１）（ｂ）の無定形コポリマーが更に約１〜約１０％のジエンを含有する、請求項１に記載の組成物。
【請求項１１】
（２）（ｃ）（ｉｉｉ）のコポリマーが更に約０．５〜約１０％のジエンを含有する、請求項１に記載の組成物。
【請求項１２】
（１）（ｂ）の無定形コポリマーが更に約１〜約１０％のジエンを含有する、請求項７に記載の組成物。
【請求項１３】
（２）（ｃ）（ｉｉｉ）のコポリマーが更に約０．５〜約１０％のジエンを含有する、請求項７に記載の組成物。
【手続補正２】
【補正対象書類名】明細書
【補正対象項目名】０００３
【補正方法】変更
【補正の内容】
【０００３】
【課題を解決するための手段】
本発明の組成物は、重量基準で以下に示す組成：
（１）熱可塑性オレフィンであって、
（ａ）アイソタクチック指数が９０をこえる結晶性プロピレンホモポリマー約２０〜約７０％、又はエチレン及び／又はＣ4-8のα−オレフィンとの結晶性プロピレンコポリマーであって、プロピレン含量が８５％よりも大きく、アイソタクチック指数が８５よりも大きいコポリマー約２０〜約７０％、
（ｂ）無定形のエチレンコポリマーであって、（ｉ）エチレン／プロピレン、（ｉｉ）エチレン／ブテン−１、（ｉｉｉ）エチレン／オクテン−１及び（ｉｖ）それらの混合物からなる群より選ばれ、適宜約１〜約１０％のジエンを含有し、室温下でキシレンに可溶性であり、約３０〜約７０％のエチレンを含有するコポリマー約２０〜約７５％、及び、
（ｃ）半結晶性のエチレンコポリマーであって、（ｉ）エチレン／プロピレン、（ｉｉ）エチレン／ブテン−１、（ｉｉｉ）エチレン／オクテン−１及び（ｉｖ）それらの混合物からなる群より選ばれ、室温下でキシレンに不溶性であり、９０％をこえるエチレンを含有するコポリマー約２〜約３０％、
を含む熱可塑性オレフィン、
（２）プロピレンポリマー材料であって、
（ａ）アイソタクチック指数が約８０〜約９９である結晶性プロピレンホモポリマー約１０％〜約５０％、又はアイソタクチック指数が８５をこえる結晶性コポリマーであって、（ｉ）プロピレン及びエチレンのコポリマー、（ｉｉ）プロピレン、エチレン及びＣＨ2 ＝ＣＨＲで示されるα−オレフィン（ＲはＣ2-8の直鎖又は分岐したアルキル基である）のコポリマー、及び（ｉｉｉ）プロピレン及び前記（ａ）（ｉｉ）で定義したα−オレフィンのコポリマーからなる群より選ばれ、約８５〜約９９％のプロピレンを含有し、かつアイソタクチック指数が８０をこえ、約９８までであるコポリマー約１０〜約５０％、
（ｂ）示差走査熱量測定（ＤＳＣ）による結晶化度が約２０〜約６０％である、半結晶性の、本質的には直鎖状のコポリマーであって、該コポリマーが、（ｉ）エチレン及びプロピレンのコポリマーであって、５０％をこえるエチレンを含有するコポリマー、（ｉｉ）エチレン、プロピレン及び前記（ａ）（ｉｉ）で定義したα−オレフィンのコポリマーであって、約１〜約１０％のα−オレフィン及び５０％をこえ９８％までのエチレン及びα−オレフィンの両者を含有するコポリマー、及び（ｉｉｉ）エチレン及び前記（ａ）（ｉｉ）で定義したα−オレフィンのコポリマーであって、５０％をこえ９８％までのα−オレフィンを含有するコポリマーからなる群より選ばれ、周囲温度下、キシレンに不溶性であるコポリマー約３〜約２０％、及び、
（ｃ）（ｉ）エチレン及びプロピレンのコポリマーであって、２０％〜４０％未満のエチレンを含有するコポリマー、（ｉｉ）エチレン、プロピレン及び前記（ａ）（ｉｉ）で定義したα−オレフィンのコポリマーであって、約１〜約１０％のα−オレフィンが存在し、存在するエチレン及びα−オレフィンの量が２０％〜４５％未満であるコポリマー、及び（ｉｉｉ）エチレン及び前記（ａ）（ｉｉ）で定義したα−オレフィンのコポリマーであって、２０％〜４５％未満のα−オレフィンを含有し、適宜約０．５〜約１０％のジエンを含有するコポリマーからなる群より選ばれ、周囲温度下、キシレンに可溶性であり、極限粘度数が約１．７〜約３．９ｄｌ／ｇであるコポリマー約４０〜約８０％、
を含み、全プロピレンポリマー材料を基準とした、（２）（ｂ）及び（２）（ｃ）の総量が約６５％〜約８０％であり、（２）（ｂ）／（２）（ｃ）の重量比が０．４未満であり、（２）（ｂ）＋（２）（ｃ）におけるエチレン若しくはＣ4-8のα−オレフィン又はそれらの組み合わせの総含量が５０％未満であるプロピレンポリマー材料の熱可塑性オレフィン（１）１００部あたり少なくとも１５〜約５０部、及び、
（３）エチレンポリマー材料であって、
（ａ）１５ｍｇ ＫＯＨ／ｇ以上の酸価、約１０００〜約１００，０００の分子量Ｍn 及び約９２〜約１４０℃の融点を有する酸化ポリエチレンワックスの熱可塑性オレフィン１００部あたり約２．５〜約２０部、
（ｂ）エチレンホモポリマー又はエチレン及び少なくとも１種のα−オレフィンのコポリマー又はターポリマーであって、１２５，０００をこえる分子量Ｍn 及び０．５〜約１２５ｇ／１０分間のメルトインデックス（ＡＳＴＭ Ｄ−１２３８、２．１６ｋｇ、１９０℃）を有するポリマーの熱可塑性オレフィン１００部あたり約８部〜約１８部、及び、
（ｃ）（ａ）＋（ｂ）の混合物であって、（ａ）対（ｂ）が０．１〜０．９である混合物、
からなる群より選ばれるエチレンポリマー材料、
からなり、（２）＋（３）が熱可塑性オレフィン１００部あたり少なくとも２２．５部である組成物である。
【手続補正３】
【補正対象書類名】明細書
【補正対象項目名】００１３
【補正方法】変更
【補正の内容】
【００１３】
代わりに、（２）（ａ）、（ｂ）及び（ｃ）を別々に製造し、次いで溶融混練又は溶融混合により混合することにより製造することができる。
成分（２）は、熱可塑性オレフィン１００部あたり少なくとも１５〜約５０部、好ましくは約２０〜約３０部、特に好ましくは約２０〜約２５部の量で存在する。
成分（３）はエチレンポリマー材料であって、（ａ）酸化ポリエチレンワックス、（ｂ）高分子量エチレンポリマー及び（ｃ）（ａ）と（ｂ）の混合物からなる群より選ばれる。
成分（３）（ａ）は、１５ｍｇ ＫＯＨ／ｇ以上の酸価、約１０００〜約１００，０００、好ましくは約１０００〜５０，０００の分子量Ｍn 及び９２〜１４０℃、好ましくは９４〜１３６℃の融点を有する酸化ポリエチレンワックスである。酸化ポリエチレンワックスは、熱可塑性オレフィン１００部あたり、約２．５〜約２０部、好ましくは約５〜約１５部、特に好ましくは約８〜約１２部の量で存在する。
成分（３）（ｂ）はエチレンホモポリマー、又はエチレン及び少なくとも１種のα−オレフィンのコポリマー又はターポリマーであって、１２５，０００をこえる分子量Ｍn 及び０．５〜約１２５ｇ／１０分間、好ましくは約１〜約１０ｇ／１０分間のメルトインデックス（ＡＳＴＭ Ｄ−１２３８、２．１６ｋｇ、１９０℃）を有するポリマーである。チーグラー・ナッタ触媒を使用してポリマーを製造するとき、コモノマー含量は約１１％以下であり、密度は０．９１５〜０．９６５ｇ／ｃｍ3、好ましくは０．９２〜０．９６ｇ／ｃｍ3である。メタロセン触媒を使用してポリマーを製造するとき、コモノマー含量は約１２〜約２８％であり、密度は０．８６〜０．９１ｇ／ｃｍ3、好ましくは０．８７〜０．９０ｇ／ｃｍ3である。
【手続補正４】
【補正対象書類名】明細書
【補正対象項目名】００２１
【補正方法】変更
【補正の内容】
【００２１】
実施例２〜６及び比較例４〜６
本実施例及び比較例は、ワックスの酸価又はＰＰＭの量が低すぎるとき、塗料の接着性は良好であるけれども、耐久性は許容しうるものではないことを示している。結果を表２に示す。
表２において、熱可塑性エラストマー及びプロピレンポリマー材料は実施例１と同一であった。酸化ポリエチレンワックスの特性は表５に示す。これらすべてのワックスはアライド・シグナルより商業的に入手した。
【表２】
表２
実施例２    実施例３    実施例４    実施例５    実施例６
ＴＰＯ          １００      １００      １００      １００      １００
ＰＰＭ          １５        ２０        ２０        ３０        ２０
ＡＣ３１６      １０        ２．５      ５          ５          −
ＡＣ３２５      −          −          −          −          １０
ＡＣ３０７      −          −          −          −          −
Ｂ２２５        ０．２      ０．２      ０．２      ０．２      ０．２
ワックスの      １６        １６        １６        １６        ２５
酸価
塗料の接着性（％破損、ｇ／ｏｐ）
１回目の引張    ０／０      ０／０      ０／０      ０／０      ０／０
３回目の引張    ０／０．５  ０／０      ０／０      ０／０      ０／０
５回目の引張    ０／１      ０／０．５  ０／０      １／０      ０／０
耐久性（％破損）
２５サイクル    ２５        ３０        １          ８          ２５
１００サイクル  ３０        ３０        ３          １０        ２５
【表３】
表２つづき
比較例４    比較例５    比較例６
ＴＰＯ          １００      １００      １００
ＰＰＭ          １５        １５        ２０
ＡＣ３１６      １０        ５          −
ＡＣ３２５      −          −          −
ＡＣ３０７      −          −          １０
Ｂ２２５        ０．２      ０．２      ０．２
ワックスの      １６        １６        ５〜９
酸価
塗料の接着性（％破損、ｇ／ｏｐ）
１回目の引張    ０／０      ０／０      ０／０
３回目の引張    ０／０      ０／０      ０／２
５回目の引張    ０／０      ０／０      ０／８
耐久性（％破損）
２５サイクル    ３５        ４０        ４５
１００サイクル  ３５        ４０        ４５
【手続補正５】
【補正対象書類名】明細書
【補正対象項目名】００２２
【補正方法】変更
【補正の内容】
【００２２】
実施例７〜１１及び比較例７
本実施例及び比較例７は、ワックスの酸価が低すぎるとき、接着性は優れているが、耐久性は許容しうるものではないことを示している。結果を表３に示す。表３において、ＴＰＯ及びＰＰＭは実施例１と同一であった。ペトロライト（Petrolite）酸化ポリエチレンワックスの特性を表５に示す。すべてのワックスはペトロライト・コーポレーション（Petrolite Corporation ）より商業的に入手した。
【表４】
表３
比較例７    実施例７    実施例８    実施例９
ＴＰＯ          １００      １００      １００      １００
ＰＰＭ          ２０        ２０        ２０        ２０
ペトロライト    １０        −          −          −
Ｃ−８５００
ペトロライト    −          １０        −          −
Ｃ−７５００
ペトロライト    −          −          １０        −
Ｃ−３５００
ペトロライト    −          −          −          １０
Ｃ−９５００
ペトロライト    −          −          −          −
Ｅ−２０２０
ペトロライト    −          −          −          −
Ｅ−１０４０
Ｂ２２５        ０．２      ０．２      ０．２      ０．２
ワックスの      ９          １５        ２４        ３１
酸価
塗料の接着性（％破損、ｇ／ｏｐ）
１回目の引張    ０／０      ０／０      ０／０      ０／０
３回目の引張    ０／０      ０／０      ０／０      ０／０
５回目の引張    ０／０      ０／０      ０／０      ０／０
耐久性（％破損）
２５サイクル    ３８        ３          ０          ７
１００サイクル  ６６        ３０        ０          １２
【表５】
表３のつづき
実施例１０  実施例１１
ＴＰＯ          １００      １００
ＰＰＭ          ２０        ２０
ペトロライト    −          −
Ｃ−８５００
ペトロライト    −          −
Ｃ−７５００
ペトロライト    −          −
Ｃ−３５００
ペトロライト    −          −
Ｃ−９５００
ペトロライト    １０        −
Ｅ−２０２０
ペトロライト    −          １０
Ｅ−１０４０
Ｂ２２５        ０．２      ０．２
ワックスの      ２２        ４０
酸価
塗料の接着性（％破損、ｇ／ｏｐ）
１回目の引張    ０／０      ０／０
３回目の引張    ０／０      ０／０
５回目の引張    ０／０      ０／０
耐久性（％破損）
２５サイクル    ０          ０
１００サイクル  ５          ０．５
【手続補正６】
【補正対象書類名】明細書
【補正対象項目名】００２３
【補正方法】変更
【補正の内容】
【００２３】
比較例８〜１３
本比較例は、種々の酸化ポリエチレンワックスを、ＰＰＭを使用することなしに熱可塑性エラストマーに添加したとき、塗料の接着性は優れているけれども、耐久性は許容しうるものではないことを示している。結果を表４に示す。
表４において、ＴＰＯ及びＰＰＭは実施例１において使用したものと同一であった。ペトロライト酸化ポリエチレンワックスの特性は表５に示す。すべてのワックスは、ペトロライト・コーポレーションより商業的に入手した。
【表６】
表４
比較例８    比較例９    比較例10    比較例例11
ＴＰＯ          １００      １００      １００      １００
ＰＰＭ          −          −          −          −
ペトロライト    １０        −          −          −
Ｃ−８５００
ペトロライト    −          １０        −          −
Ｃ−７５００
ペトロライト    −          −          １０        −
Ｃ−３５００
ペトロライト    −          −          −          １０
Ｃ−９５００
ペトロライト    −          −          −          −
Ｅ−２０２０
ペトロライト    −          −          −          −
Ｅ−１０４０
Ｂ２２５        ０．２      ０．２        ０．２    ０．２
塗料の接着性（％破損、ｇ／ｏｐ）
１回目の引張    ０／０      ０／０      ０／０      ０／０
３回目の引張    ０／０      ０／０      ０／０      ０／０
５回目の引張    ０／０      ０／０      ０／０      ０／０
耐久性（％破損）
２５サイクル    ６６        ５０        ４８        ２５
１００サイクル  ７５        ７０        ５４        ５２
【表７】
表４のつづき
比較例12    比較例13
ＴＰＯ          １００      １００
ＰＰＭ          −          −
ペトロライト    −          −
Ｃ−８５００
ペトロライト    −          −
Ｃ−７５００
ペトロライト    −          −
Ｃ−３５００
ペトロライト    −          −
Ｃ−９５００
ペトロライト    １０        −
Ｅ−２０２０
ペトロライト    −          １０
Ｅ−１０４０
Ｂ２２５        ０．２      ０．２
塗料の接着性（％破損、ｇ／ｏｐ）
１回目の引張    ０／０      ０／０
３回目の引張    ０／０      ０／０
５回目の引張    ０／０      ０／０
耐久性（％破損）
２５サイクル    ６６        ６４
１００サイクル  ７８        ８４
【表８】
表５
酸価      Ｍn             粘度（１４９℃におけるｃＰ）
ＡＣ３０７    ５〜９    ５０，０００    ８５，０００
ＡＣ３１６    １６      １０，０００    ８，５００
ＡＣ３２５    ２５      ６，０００      ４，４００
ペトロライト  ９        （８，０００）  （６，０００）
Ｃ−８５００
ペトロライト  １５      （６，０００）  （４，０００）
Ｃ−７５００
ペトロライト  ２４      １，５００      ３０
Ｃ−３５００
ペトロライト  ３１      （１，０００）  （２０）
Ｃ−９５００
ペトロライト  ２２      ２，５００      ７５
Ｅ−２０２０
ペトロライト  ４０      （１，５００）  ２５
Ｅ−１０４０
【表９】
表５のつづき
密度（g/cc）  メルトインデックス（g/10分間）  融点（℃）
ＡＣ３０７    ０．９８      ＞１，０００                    １４０
ＡＣ３１６    ０．９８      ＞３，０００                    １４０
ＡＣ３２５    ０．９９      ＞２，０００                    １３６
ペトロライト  −            ＞２，０００                    ９５
Ｃ−８５００
ペトロライト  −            ＞３，０００                    ９７
Ｃ−７５００
ペトロライト  −            ＞５，０００                    ９６
Ｃ−３５００
ペトロライト  −            ＞５，０００                    ９４
Ｃ−９５００
ペトロライト  −            ＞５，０００                    １１６
Ｅ−２０２０
ペトロライト  −            ＞５，０００                    １０６
Ｅ−１０４０